(57)【要約】【課題】  砥石消耗で外径が減少しても砥石強度を維持し、且つ砥石が消耗しても溝が消耗しない溝付研削砥石とこの製造方法の新規技術に関する。【解決手段】  有気孔砥石において、短い棒状又は短い円弧状の中空溝２，３，４・・を砥石内における周径Ｌ１，Ｌ２，Ｌ３上に不連続に複数配置するとともに、前記砥石内の軸心側から外径方向に対して各周径Ｌ１，Ｌ２毎にランダムに多層配置させた溝付研削砥石Ｈである。【選択図】図１
2016068245.tif 000002
【特許請求の範囲】
【請求項１】
砥粒に有気孔を生成する結合剤を使用した砥石において、短い棒状又は短い円弧状の中空溝を砥石内における周径上に不連続に複数配置するとともに、前記砥石内の軸心側から外径方向に対して各周径毎に多層配置させたことを特徴とする溝付研削砥石。
【請求項２】
前記中空溝は、隣接する各周径の中空溝が外径方向に重合させてランダムに配置されたことを特徴とする請求項１記載の溝付研削砥石。
【請求項３】
前記中空溝は、短い棒状又は短い円弧状の長辺方向を円周の外径方向に向けて配置されていることを特徴とする請求項１または２記載の溝付研削砥石。
【請求項４】
前記溝付研削砥石の砥粒の結合剤はビトリファイドを使用したことを特徴とする請求項１または２または３記載の溝付研削砥石。
【請求項５】
前記溝付研削砥石の砥粒の結合剤はレジノイドを使用したことを特徴とする請求項１または２または３記載の溝付研削砥石。
【請求項６】
砥粒と有気孔を生成する結合剤とを混ぜる攪拌工程と、短い棒状又は短い円弧状の溝型中子を砥石型内に配置する組付工程と、前記組付工程で得られた砥石型に前記攪拌工程で得られた結合剤入の砥粒を投入する型込め工程と、これに続く成形・乾燥工程と、前記砥石型内の砥粒を高温で焼き付けるとともに中子を蒸発させる焼成工程と、から成型されることを特徴とする溝付研削砥石の製造方法。
【請求項７】
前記溝型中子は、複数個の中子を砥石型内に該軸心側から外径方向に対して配置位置をランダムに変えるとともに各周径に多層配置されることを特徴とする請求項６記載の溝付研削砥石の製造方法。
【請求項８】
前記溝型中子は、複数個の中子を砥石型内に該軸心側から外径方向に対して砥石強度を損なわない重合しない内外位置に配置されることを特徴とする請求項６記載の溝付研削砥石の製造方法。
【請求項９】
前記溝型中子は、１２００℃以下で蒸発・昇華する蝋（ワックス）又は動植物系又は石油系の樹脂からなるビトリファイドを使用することを特徴とする請求項６または７または８記載の溝付研削砥石の製造方法。
【請求項１０】
前記溝型中子は、２００℃〜６００℃以下で蒸発・昇華するフェノール樹脂などの合成樹脂を原材料とするレジノイドを使用することを特徴とする請求項６または７または８記載の溝付研削砥石の製造方法。
【発明の詳細な説明】
【技術分野】
【０００１】  本発明は、目詰まりを防止且つ改善する溝付研削砥石とこの製造方法に係わり、特に、砥石消耗で外径が減少しても砥石強度を維持し、且つ砥石の研削面が消耗すると新たな溝パターンが研削面に出現して溝消耗しない溝付研削砥石とこの製造方法の新規技術に関する。
【背景技術】
【０００２】  近年、研削砥石の研削作業において、特に、有気孔ビトリファイド砥石は、砥石消耗に伴い目詰まりを発生し易く、砥石がワークを切れなくする現象により研削効率と研削精度等を低下させている。上記目詰まりを発生させる有気孔ビトリファイド砥石は、研削作業において、目詰りの予測と管理・制御は宿命的な困難テーマになっている。そこで、目詰まりを防ぐ為には、気孔の数と体積を多くすれば効果的である半面、摩耗が早く砥石強度も弱くなる。従って、有気孔ビトリファイド砥石は、研削作業が「危険で有害な作業」に法指定され、高速で回転する砥石の破壊は致命的な災害原因になっている。そこで、短時間で大容量研削が可能な高能率砥石とし、しかも研削焼けの少ない長寿命な砥石とすべく、目詰まりの少ない画期的な連続気孔構造砥石の開発が求められている。この目的を果たす方法として、（溝付砥石）や砥石内の中心から外周に向けて冷却流体を浸透移動させた（水路付砥石）が数多く開発されている。超砥粒部の表面に所定の溝を形成する超砥粒研削砥石においても適用される。【０００３】  続いて、溝付砥石の公知例を挙げる。先ず、砥材の脱落がなく、且つ、砥材を研削砥石中に均一に分布させることができる研削砥石の製造方法がある。具体的には、研削砥石の基材に砥材の付着防止処理を施した後、前記基材に砥材を生成するための溝または穴などから成る砥材保持部を加工し、該砥材保持部に砥材を気相成長させたものである（例えば、特許文献１参照。）。【０００４】  また、研削点に供給された研削液の圧力上昇を防止して研削精度を向上させ、砥粒層の割れや欠けが生じるのを防止する傾斜溝入り砥石とその製造方法がある。具体的には、研削盤の砥石台に軸線回りに回転駆動可能に軸承された砥石軸に装着されるコアに、超砥粒を含む砥粒層を有しかつ砥石周方向に平行な側端面を両側に有する複数の砥石チップが貼付され、前記砥粒層に形成された研削面が前記研削盤の工作物支持装置に回転駆動可能に支承された工作物を研削点で当接して研削加工する砥石において、前記砥石チップには、前記砥石周方向に対して傾斜する傾斜溝が、該傾斜溝の端部が前記砥石チップの前記各側端面手前まで刻設されたものである（例えば、特許文献２参照。）。【０００５】  更に、超砥粒研削砥石において、超砥粒部表面に所定角度で傾斜する溝を複数形成し、より深い切り込みを可能として、研削効率および研削精度を向上したものがある。
具体的には、周方向に回転駆動される円盤状の台金部の外周面に、ダイヤモンドまたは立方晶窒化硼素等の超砥粒を含む超砥粒部を所定肉厚に形成すると共に、該超砥粒部の外周面には、台金部の軸心に対して凡そ２５度ないし４５度程度の傾斜角度をもたせ、所定の巾と深さとに設定した研削促進用傾斜溝部の複数を、当該超砥粒部の外周面に沿って所定間隔を隔てて配置、形成してなる超砥粒研削砥石１である（例えば、特許文献３参照。）。【０００６】  更に、焼成又は焼結で形成される砥粒層に対して、回転の慣性力によって発生する応力を小さくし、高速回転時の破壊を防止しうる研削砥石において、基台の外周面に砥粒層を設け、この砥粒層を、スリット溝によって円周方向に独立する複数のセグメントで形成する。この構造では、スリット溝が基台の変形を吸収し、また、各セグメントの質量が小さくために回転の慣性力により発生する応力を減少できるものである（例えば、特許文献４参照。）。【０００７】  そして、砥粒層の研削面に開口する凹部に、脆性材料を充填させて、砥粒層の割れや欠けが生じるのを容易に防止させ、研削屑の排出機能を向上させる複合砥石がある。具体的構成は、研削盤の砥石台に軸線回りに回転駆動可能に軸承された砥石軸に装着されるコアに、超砥粒を含む砥粒層を有する複数の砥石チップが貼付され、前記砥粒層に形成された研削面が前記研削盤の工作物支持装置に回転駆動可能に支承された工作物を研削点で当接して研削加工する砥石において、前記砥粒層には、前記研削面に開口する複数の凹部が形成され、該凹部には高気孔率の脆性材料又は高気孔率のビトリファイド砥石材が充填されているものである（例えば、特許文献５参照。）。
【先行技術文献】
【特許文献】
【０００８】
【特許文献１】  特開平６−２０６１６５号公報
【特許文献２】  特開２００８−１１４３３７号公報
【特許文献３】  特開２０００−３５４９６９号公報
【特許文献４】  特開平６−９１５４３号公報
【特許文献５】  特開２００８−１４２７９６号公報
【発明の概要】
【発明が解決しようとする課題】
【０００９】  前記特開平６−２０６１６５号公報の研削砥石の製造方法は、基材に砥材を生成するための溝または穴などから成る砥材保持部を加工し、該砥材保持部に砥材を気相成長させたものであるから、砥材保持部の深層まで深い溝が形成されて砥石摩耗に対しても溝が消失することがない。しかし、溝パターンの形状方向が軸心方向で幅全長に凹設されその位置が変化しないから、砥石の摩耗が不均等になるばかりか軸心方向の深溝パターンからなる基材やこの表面の砥材がワーク研削面との摩擦力で破損や脱落を容易に招く。【００１０】  更に、前記特開２００８−１１４３３７号公報の傾斜溝入り砥石とその製造方法は、超砥粒の砥粒層の全周に傾斜溝を設け、この傾斜溝の端部の刻設は、砥石チップのいずれも砥石周方向に平行な側端面手前まであるので、該側端面と傾斜溝の側壁面とが強度を低下させる鋭角を形成せず、研削抵抗によって砥粒層の割れや欠けを引き起こさず、隣接する傾斜溝の砥石軸方向の離間距離より狭い幅の研削面を持つ工作物を研削する場合でも、砥石周方向に延在する溝により、研削点に供給される研削液の動圧を開放できる。しかし、傾斜溝は砥粒層の深部まで同一パターンでその位置が変化しないから、砥石研削面の摩耗が不均等になって研削精度を低下させるばかりか、傾斜させた溝の側壁面でワークの研削面を擦るから傷が付き易いという問題がある。【００１１】  また、前記特開２０００−３５４９６９号公報の超砥粒研削砥石も超砥粒部表面に所定角度で傾斜する溝を複数形成し、より深い切り込みを可能として、研削効率および研削精度を向上したものである。しかし、傾斜溝は砥粒層の深部まで同一パターンでその位置が変化しないから、砥石研削面の摩耗が不均等になって研削精度を低下させるばかりか、傾斜させた溝の側壁面でワークの研削面を擦るから傷が付き易いという問題がある。【００１２】  また、前記特開平６−９１５４３号公報の研削砥石は、基台の外周面に設けた砥粒層は、短い間隔で深いスリット溝によって円周方向に独立する多数のセグメントで形成したから、セグメントは基台に強固に付設され難く、高速移転する砥石の遠心力とワークの研削面との激しい研削抵抗により離脱され易いという問題がある。溝は砥粒層の深部まで同一パターンでその位置が変化しないから、砥石研削面の摩耗が不均等になって研削精度を低下させる。【００１３】  また、前記特開２００８−１４２７９６号公報の複合砥石は、砥粒層には、研削面に開口する複数の凹部が形成され、該凹部には高気孔率の脆性材料又は高気孔率のビトリファイド砥石材を充填させているから、応力集中を防いで研削抵抗によって該砥粒層に割れや欠けを生じるのを防止することができる。しかし、ビトリファイド砥石材は、研削面と直接摩擦するから研磨塵がこの空隙を詰まらせる。また、砥石軸芯から研削面へのクーラント液を供給する方式において、クーラント液の通過性を阻害する。【００１４】  本願発明者は、前記公知技術の問題点に鑑みるとともに永年の研究成果として、砥石消耗で外径が減少しても砥石強度を維持し、且つ砥石の研削面が消耗すると新たな溝パターンが研削面に出現して溝消耗しない溝付研削砥石とこの製造方法の新規技術の開発に成功した。
【課題を解決するための手段】
【００１５】  本発明の請求項１の溝付研削砥石は、砥粒に有気孔を生成する結合剤を使用した砥石において、短い棒状又は短い円弧状の中空溝を砥石内における周径上に不連続に複数配置するとともに、前記砥石内の軸心側から外径方向に対して各周径毎に多層配置させたことを特徴とする。【００１６】  請求項２の溝付研削砥石は、請求項１記載の溝付研削砥石において、前記中空溝は、隣接する各周径の中空溝が外径方向に重合させてランダムに配置されたことを特徴とする。【００１７】  請求項３の溝付研削砥石は、請求項１または２記載の溝付研削砥石において、前記中空溝は、隣接する各周径の中空溝が外径方向に重合させてランダムに配置されたことを特徴とする。【００１８】  請求項４の溝付研削砥石は、請求項１または２または３記載の溝付研削砥石において、前記溝付研削砥石の砥粒の結合剤はビトリファイドを使用したことを特徴とする。【００１９】  請求項５の溝付研削砥石は、請求項１または２または３記載の溝付研削砥石において、前記溝付研削砥石の砥粒の結合剤はレジノイドを使用したことを特徴とする。【００２０】  請求項６の溝付研削砥石の製造方法は、砥粒と有気孔を生成する結合剤とを混ぜる攪拌工程と、短い棒状又は短い円弧状の溝型中子を砥石型内に配置する組付工程と、前記組付工程で得られた砥石型に前記攪拌工程で得られた結合剤入の砥粒を投入する型込め工程と、これに続く成形・乾燥工程と、前記砥石型内の砥粒を高温で焼き付けるとともに中子を蒸発させる焼成工程と、から成型されることを特徴とする。【００２１】  請求項７の溝付研削砥石の製造方法は、請求項６記載の溝付研削砥石の製造方法において、前記溝型中子は、複数個の中子を砥石型内に該軸心側から外径方向に対して配置位置をランダムに変えるとともに各周径に多層配置されることを特徴とする。【００２２】  請求項８の溝付研削砥石の製造方法は、請求項６記載の溝付研削砥石の製造方法において、前記溝型中子は、複数個の中子を砥石型内に該軸心側から外径方向に対して砥石強度を損なわない重合しない内外位置に配置されることを特徴とする。【００２３】  請求項９の溝付研削砥石の製造方法は、請求項６または７または８記載の溝付研削砥石の製造方法において、前記溝型中子は、１２００℃以下で蒸発・昇華する蝋（ワックス）又は動植物系又は石油系の樹脂からなるビトリファイドを使用することを特徴とする。【００２４】  請求項１０の溝付研削砥石の製造方法は、請求項６または７または８記載の溝付研削砥石の製造方法において、前記溝型中子は、２００℃〜６００℃以下で蒸発・昇華するフェノール樹脂などの合成樹脂を原材料とするレジノイドを使用することを特徴とする。
【発明の効果】
【００２５】前記溝付研削砥石とこの製造方法によると、下記の効果が得られる。
先ず、本発明の請求項１〜５項の溝付研削砥石によると、
（１）溝付研削砥石の研削作用において、砥石外周面の摩耗の進行とともに砥石表面の中空溝が消滅する直前に、次の中空溝が新たに砥石内における周径上に不連続に複数出現するから、砥粒表面及び中空溝に外部から噴射されるクーラント液又は砥石中心から砥石外径方向に噴出されるクーラント液により砥粒と有気孔とのワーク研削面に溜まる研削塵が排除されて高い研削性能を砥石摩耗に関係なく維持できる。即ち、砥石研削面が摩耗しても中空溝が次々に砥石の中心側から砥石外周面に位置を変えて出現するから、砥石研削面の平面精度が維持され、ワークの研削精度が高く維持されるとともにワーク研削面に微細な傷も生じさせない。
（２）研削砥石の砥粒の結合剤にビトリファイドやレジノイドを使用したから、砥石特性を発揮できる上に、ビトリファイド等の結合剤は、しっかりした有気孔（空隙）により砥石表面に研磨塵が付着しようとしても、中空溝と相まってクーラント液により洗い流して空隙を詰まらせない。更に、砥石軸芯から研削面へのクーラント液を供給する方式において、中空溝と相まってクーラント液の通過を向上させて研削塵の目詰まりに対する排除性が改善できる。【００２６】  また、本発明の請求項６〜１０項の溝付研削砥石の製造方法によると、
（１）砥粒に有気孔を生成する結合剤を使用した砥石において、中空溝を砥石内における周径上に不連続に複数配置できるとともに、前記砥石内の軸心側から外径方向に対して各周径毎に中空溝を多層配置させた複雑形状の溝付研削砥石を低コスト、高効率、高精度に製造できる。
（２）溝型中子に、１２００℃以下で蒸発・昇華する蝋（ワックス）又は動植物系又は石油系の樹脂からなるビトリファイドを使用したから、複雑形状の溝型中子が安価にして高精密に製造でき、これにより複雑形状の中空溝の溝付研削砥石が安価にして高精密に製造できる。
（３）溝型中子に、２００℃〜６００℃以下で蒸発・昇華するフェノール樹脂などの合成樹脂を原材料とするレジノイドを使用したから、複雑形状の溝型中子が安価にして高精密に製造でき、これにより複雑形状の中空溝の溝付研削砥石が安価にして高精密に製造できる。
【図面の簡単な説明】
【００２７】
【図１】  本発明の第１実施の形態を示し、溝付研削砥石の斜視図である。
【図２】  本発明の第１実施の形態を示し、溝付研削砥石の断面図である。
【図３】  本発明の第１実施の形態を示し、有気孔砥石となる溝付研削砥石の拡大断面である。
【図４】  本発明の第１実施の形態を示し、溝付研削砥石の研削状態の作用断面図である。
【図５】  本発明の第２実施の形態を示し、溝付研削砥石の製造方法の工程図である。
【図６】  溝付研削砥石の製造方法に使用する各種中子の斜視図である。
【図７】  本発明の第３実施の形態を示し、各溝付研削砥石に研削液の通路を任意に設けた断面図である。
【発明を実施するための形態】
【００２８】  以下、図１乃至図７を参照して本発明の溝付研削砥石とこの製造方法の各実施の形態を順次に説明する。
【実施例】
【００２９】  先ず、本発明の溝付研削砥石Ｈとこの製造方法から説明する。図１と図２に示すように、溝付研削砥石Ｈは、砥粒１に有気孔ｈを生成するビトリファイドＢの結合剤Ｋを使用した有気孔砥石である。その詳細構成は、短い棒状又は短い円弧状の中空溝２，３，４を砥石内における各周径Ｌ１，Ｌ２，Ｌ３上に不連続に複数配置するとともに、前記砥石内の軸心側から外径方向Ｄに対して各周径Ｌ１，Ｌ２，Ｌ３毎に多層配置させている。前記中空溝２，３，４は、隣接する各周径Ｌ１，Ｌ２，Ｌ３の短い棒状又は短い円弧状の中空溝２，３，４が外径方向上で僅かに重合するようにランダムに配置されている。即ち、中空溝２，３，４は、砥石強度を損なわないように各中空溝２，３，４が繋がらないように断続的な不連続する砥石内の位置に配置されている。更に、図１に示すように、前記中空溝２，３，４は、短い棒状又は短い円弧状の長辺方向を砥石外径Ｄ１，Ｄ２，Ｄ３の方向に放射状に向けて配置されている。尚、前記溝付研削砥石Ｈの砥粒１の結合剤ＫはレジノイドＲを使用しても良い。【００３０】  上記ビトリファイドＢＴは、粘土、長石、ガラスなどを原材料としており、１２００℃前後の温度で焼成する。このビトリファイドの特長は、砥粒を保持する力が強く、炭素鋼、合金鋼をはじめ、幅広い工作物材質に適用される。従って、精密研削への適用に適している。また、上記レジノイドＲは、フェノール樹脂などの合成樹脂を原材料とし、２００℃前後の温度で硬化させる。そして、弾力性があるので、ソフトな当たりが得られるから、粗・中仕上げへの適用が主体となる。主にセンタレス、ディスク・ロール・重研・切断などの研削に適している。【００３１】  上記溝付研削砥石ＨにビトリファイドＢＴ及びレジノイドＲを使用した拡大断面は、図３に示す。この断面図から砥粒１は、ビトリファイドＢＴ又はレジノイドＲの結合剤Ｋで固着されており、結合剤Ｋの全般にわたり有気孔ｈが均一に生成され、有気孔砥石を形成している。この有気孔ｈに対して、外部ノズルから砥石外周面に噴射されるクーラント液ＣＯや、砥石中心から外径側に噴出されるクーラント液ＣＯの流通性を高めて有気孔ｈに溜まる研削塵を洗い流し、砥石の目詰まりを防止することができる。【００３２】  続いて、図４により、本発明となる前記溝付研削砥石Ｈの研削作用と砥石摩耗の状態を説明する。先ず、図４（ａ）は、各中空溝２，３，４が各周径Ｌ１，Ｌ２，Ｌ３に配置されている。これにより、研削作業前の大きな外径の溝付研削砥石Ｈは、周径Ｌ１上に配置し外周面の２箇所の中空溝２が開口している。これにより、研削作業時には外部ノズルから砥石外周面に噴射されるクーラント液ＣＯが中空溝２にも噴射されて砥石研削面の冷却及び研削塵を洗浄して砥石研削面を常に有気孔状態に維持できる。そして、砥石外径の減少とともに中空溝２の溝深さも浅くなると、次の層となる周径Ｌ２上の２箇所に設けた４つの中空溝３の外周縁も重複して摩耗した砥石外周面に露出する。そして、砥石外径の減少が進むと４つの中空溝３のみとなる。この砥石摩耗状態は、図４（ｂ）に示す。更に、砥石外径の減少が進むと中空溝３の溝深さも浅くなり、次の層となる周径Ｌ３上の２箇所に設けた２つの中���溝４の外周縁も重複して摩耗した砥石外周面に露出する。この中空溝４の溝深さが浅くなり、一点鎖線で示す溝付研削砥石Ｈ´にまで消滅すると砥石寿命となる。【００３３】  以上のように、新品の溝付研削砥石Ｈにおいて、その研削面層の減少に対して各中空溝２，３，４は、研削面上の位置を変えながら各中空溝２，３，４の何れかが砥石外周面に露出し続けるから、新品から砥石寿命までの長期間の間にわたり最良の研削状態でワーク研削が行える。【００３４】  前記第１の実施例となる溝付研削砥石Ｈによると、下記の効果が得られる。
（１）溝付研削砥石の研削作用において、砥石外周面の摩耗の進行とともに砥石表面の中空溝が消滅する直前に、次の中空溝が新たに砥石内から周径上に不連続に複数出現するから、砥粒表面及び中空溝に外部から噴射されるクーラント液ＣＯ又は砥石中心から砥石外径方向に流通されるクーラント液によりワーク研削面との間に溜まる研削塵が排除され、高い研削性能を砥石摩耗に関係なく終始維持できる。即ち、砥石研削面が摩耗しても中空溝が次々に砥石の中心側から砥石外周面に位置を変えて出現するから、砥石研削面の平面精度が維持され、ワークの研削精度が高く維持されるとともに研削面の微細な傷も生じさせない。
（２）溝付研削砥石Ｈの砥粒１の結合剤ＫにビトリファイドＢＴやレジノイドＲを使用したから、砥石特性を発揮できる上に、ビトリファイド等の結合剤は、しっかりした有気孔（空隙）ｈにより砥石表面に研磨塵が付着しようとしても、中空溝２，３，４と相まってクーラント液ＣＯにより洗い流して空隙ｈを詰まらせない。更に、砥石軸芯から研削面へのクーラント液を供給する方式において、中空溝と相まってクーラント液の通過を向上させて研削塵の目詰まりに対する排除性が改善できる。【００３５】  本発明の第１の実施例となる溝付研削砥石Ｈの製造方法を、第２の実施例として図５と図６により説明する。
先ず、図５において、砥粒１と有気孔ｈを生成する結合剤Ｋとを混ぜるための攪拌工程（Ａ）と、短い棒状又は短い円弧状の溝型中子２，３，４を砥石型７内に配置する組付工程（Ｂ）と、前記組付工程で得られた砥石型に前記攪拌工程で得られた結合剤入りの砥粒１を投入する型込め工程（Ｃ）と、これに続く成形・乾燥工程（Ｄ）と、前記砥石型内の砥粒を高温で焼き付けるとともに中子を蒸発させる焼成工程（Ｅ）と、から成型される。尚、前記溝型中子２，３，４は、図６に示すように、各種の短い棒状又は短い円弧状の任意形状が採用される。即ち、図６（ａ）は三角型体１１、（ｂ）は四角型体１２、（ｃ）は円柱型体１３、（ｄ）は球体１４、（ｅ）は円弧状の扇体１５である。これ以外の任意な立方体形状の溝型中子が使用可能である。
前記溝型中子２，３，４は、該複数個の中子を砥石型内に該軸心側から外径方向に対して配置位置をランダムに変えるとともに各周径Ｌ１，Ｌ２，Ｌ３に多層配置されている。
また、前記溝型中子は、複数個の中子を砥石型内に該軸心側から外径方向に対して砥石強度を損なわない重合しない内外位置に配置されている。また、前記溝型中子は、１２００℃以下で蒸発・昇華する蝋（ワックス）又は動植物系又は石油系の樹脂からなるビトリファイドＢＴが使用される。勿論、前記溝型中子は、２００℃〜６００℃以下で蒸発・昇華するフェノール樹脂などの合成樹脂を原材料とするレジノイドＲを使用しても良い。【００３６】  本発明の第２の実施例となる溝付研削砥石Ｈの製造方法によると、以下のような作用効果が得られる。
（１）砥粒１に有気孔ｈを生成する結合剤Ｋを使用した溝付研削砥石Ｈにおいて、短い円弧状の中空溝２，３，４を砥石内における周径Ｌ１，Ｌ２，Ｌ３上に不連続に複数配置できるとともに、前記砥石内の軸心側から外径方向に対して各周径毎に中空溝を多層配置させた複雑形状の溝付研削砥石を低コスト、高効率、高精度に製造できる。
（２）溝型中子２，３，４に、１２００℃以下で蒸発・昇華する蝋（ワックス）又は動植物系又は石油系の樹脂からなるビトリファイドＢＴを使用したから、複雑形状の溝型中子が安価にして高精密に製造でき、これにより複雑形状の中空溝の溝付研削砥石が安価にして高精密に製造できる。
（３）溝型中子２，３，４に、２００℃〜６００℃以下で蒸発・昇華するフェノール樹脂などの合成樹脂を原材料とするレジノイドＲを使用したから、複雑形状の溝型中子が安価にして高精密に製造でき、これにより複雑形状の中空溝の溝付研削砥石が安価にして高精密に製造できる。【００３７】  本発明の第１の実施例となる溝付研削砥石Ｈにおいて、図７（ａ）（ｂ）（Ｃ）に示すように、各溝付研削砥石Ｈに研削液ＣＯの通路Ｆを各実施例のように任意に設けた第３の実施例の溝付研削砥石Ｈ３，Ｈ４，Ｈ５としても良い。【００３８】  上記溝付研削砥石Ｈ３，Ｈ４，Ｈ５によると、砥粒１に研磨塵が目つまりし、ワークの研削面と直接摩擦しても研磨塵は、クーラント液ＣＯにより有気孔ｈを介して積極的に押し流されて各砥粒間の空隙を詰まらせず、研削作業が高効率で高精度にでき、砥石寿命が延長できる。更に、砥石軸芯から研削面へのクーラント液ＣＯを供給する方式において、クーラント液の通過性を阻害することがない。
【産業上の利用可能性】
【００３９】  本発明の溝付研削砥石の製造方法と溝付研削砥石は、前記各実施例に限定されない。例えば、溝型中子２，３，４の各周径上の個数を適宜に増減させても良いし、その立体形状も図示のものに限定されない。また、研削するワークの種類や形状も任意に選択実施できる。
【符号の説明】
【００４０】１                  砥粒
２，３，４          中空溝
１１                三角型体
１２                四角型体
１３                円柱型体
１４                球体
１５                扇体
（Ａ）              攪拌工程
（Ｂ）              組付工程
（Ｃ）              型込め工程
（Ｄ）              成形・乾燥工程
（Ｅ）              焼成工程
ＢＴ                ビトリファイド
ＣＯ                クーラント液
Ｄ１，Ｄ２，Ｄ３Ｄ  砥石外径
Ｆ                  通路
Ｌ１，Ｌ２，Ｌ３    周径
Ｈ                  溝付研削砥石
Ｈ３，Ｈ４，Ｈ５    溝付研削砥石
ｈ                  有気孔
Ｋ                  結合剤
Ｒ                  レジノイド
【図１】
2016068245.tif 000003
【図２】
2016068245.tif 000004
【図３】
2016068245.tif 000005
【図４】
2016068245.tif 000006
【図６】
2016068245.tif 000007
【図５】
2016068245.tif 000008
【図７】
2016068245.tif 000009